(57)【特許請求の範囲】
【請求項１】
フィルムの一方、もしくは両方の面にフィルム側からニッケル膜、銅膜をこの順に有する金属化フィルムであって、
銅膜の、平均結晶粒径が５０ｎｍ以上、２００ｎｍ以下であり、膜厚が０.１μｍ以上、０．５μｍ以下であり、下記加熱後の反射率が加熱前の反射率の３７％以上であることを特徴とする金属化フィルム。
（加熱）
金属化フィルムを約５０ｍｍ×約５０ｍｍの大きさにカットして、アルミ板に貼り付けた後、１４０℃に昇温したオーブン（エスペック製  ＰＨＨ-２００）で1時間加熱した。
【請求項２】
該ニッケル膜の膜厚が５ｎｍ以上、３０ｎｍ以下である請求項１に記載の金属化フィルム。
【請求項３】
該フィルムがポリエステル、ポリイミド、ポリフェニレンサルファイド、ポリプロピレンから選ばれる１つである請求項１または２に記載の金属化フィルム
【請求項４】
請求項１から３のいずれかに記載の金属化フィルムの製造方法であって、該ニッケル膜がスパッタリング法にて成膜され、該銅膜が真空蒸着法にて成膜されることを特徴とする金属化フィルムの製造方法。
【発明の詳細な説明】
【技術分野】
【０００１】
本発明は金属化フィルムおよび金属化フィルムの製造方法に関する。
【背景技術】
【０００２】
金属化フィルムは導電性材料としてフィルムコンデンサ、電磁波シールド、電池用集電体、プリント基板など幅広い分野で使用されている。
【０００３】
コンピュータのマイクロプロセッサ等として使用される半導体集積回路素子（以下、「半導体素子」ということがある。）は、近年、高性能化、多機能化が進んでいる。このため、半導体素子の端子間ピッチは狭ピッチ化が求められており、半導体素子が搭載されるプリント配線板であるパッケージ基板等も配線パターンの微細化が求められており、低抵抗である銅が好適に用いられている。
【０００４】
プリント配線板の配線パターンを形成する方法は、銅張積層板の銅膜をエッチング加工することにより製造されてきた。エッチングによる加工法は、例えばサブトラクティブ法やセミアディティブ法がある。サブトラクティブ法は銅張積層板から不要な銅膜部分を取り除いて回路を形成する方法であり、配線として残したい部分にインクや塗料を塗布して覆い、金属腐食性の薬品で銅膜をエッチングして必要な回路を形成する方法である。一方、セミアディティブ法は絶縁層基板に回路パターンを後から付け加える方法であり、パターンを形成しない部分にレジストを形成し、めっきを施しパターンを形成する方法である。
【０００５】
近年の小型軽量化の図られた電子機器等に搭載するプリント配線板は、部品実装密度を向上させ狭小領域に配置されるため、ファインピッチ回路を形成することが求められてきた。
【０００６】
配線材料には銅箔や金属化フィルムが用いられるが、これらの要求に応えるために銅膜の厚みを小さくした金属化フィルムが好適に用いられている。（例えば、特許文献１）
携帯通信機器では配線部およびチップ部に、電磁波シールドフィルムを積層して電磁波をシールドすることが従来から行われている。電磁波シールドは、絶縁層と導電層を有した金属膜付フィルムに導電性粘着剤を塗布したものが使用されている。該金属膜付フィルムの金属には銅や銀が好適に用いられる。
【０００７】
近年ではインターネットの高速化等を実現するために携帯通信機器は大容量の信号処理が必要となってきている。したがってこのような大容量の信号を処理するため、半導体素子の信号処理も高速化となり、半導体素子および信号線からの電磁波ノイズが多く発生するようになる。
【０００８】
これらの電磁波ノイズが携帯通信機器に内蔵されるアンテナ部品に干渉し誤動作の原因となる。よって高速化に伴って電磁波ノイズを遮蔽するために、より優れたシールド特性をもつシールドフィルムが要求されている。シールド性能を高くするためにはシールド材料の種類とシールド材料の厚みが支配因子であり導電率および透磁率が高い銀、銅が好まれ、膜厚が厚い金属層が好まれる。実際に１ＧＨｚ帯の周波数の信号を遮蔽するためには金属層の抵抗値は５００ｍΩ/ｍ２以下の抵抗値である必要があり、例えば銅であると０．０８μｍ以上の厚みが必要となる。一方で、被シールド物には半導体チップ、ケースなど様々な形状があり、ここに隙間なくシールドフィルムを貼り合わせるため、形状追従性が求められる。金属層およびフィルムが厚くなると貼り合わせるときにシワが発生して形状を追従できなくなり好ましくない。よって金属層は０．０８〜２．０μｍの厚さ、またフィルムは４〜７５μｍの厚さが求められ電磁波シールドフィルムが提案されている。（例えば、特許文献２）
銅は低抵抗であるので回路基板の配線材料に使用され、銀より安価に膜厚を増やすことができるため高シールド性能を備えた電磁波シールド材には不可欠なものとなっている。銅蒸着金属化フィルムは樹脂フィルムに、めっき法もしくは蒸着法（スパッタリング法を含む）で目的の厚みの銅を蒸着することにより製造される。
【０００９】
しかしながら、銅は表面酸化しやすいため、製造から後処理工程に送られる間に金属フィルム表面酸化が発生する。表面酸化膜が残留した上に、接着剤を用いて回路基板に貼り合せても、表面酸化膜界面で剥離してしまう原因となる。また、セミアディティブ法のめっきを行う際にシード層の抵抗値上昇によって電流供給が不安定となることで膜厚不均一の原因ともなる。表面酸化層を除去するには酸性液による洗浄工程が有効であるが、洗浄工程で銅がエッチングされてしまうため、銅膜が１μｍ未満の薄膜であると膜厚の大きな減少、もしくは消失してしまう可能性がある。
【００１０】
これを防止するために一般的にベンゾアゾール化合物を主成分とした防錆剤処理が実施される。（例えば、特許文献３）
【先行技術文献】
【特許文献】
【００１１】
【特許文献１】特開２００７−２４５６４５号公報
【特許文献２】特開２０１１−３５２１３号公報
【特許文献３】特開平５−２８８３５号公報
【発明の概要】
【発明が解決しようとする課題】
【００１２】
しかしながら、防錆剤が銅膜表面に残留すると界面剥離の原因となる。また、防錆剤除去のための酸性液洗浄工程では銅面がエッチングされてしまうため薄膜には不向きである。
【００１３】
本発明は、上述の事実に鑑み、防錆剤処理によらない銅蒸着膜の表面酸化低減が実現できる金属化フィルムを作製することを目的とした。
【課題を解決するための手段】
【００１４】
本発明者らは、上記の課題に鑑み鋭意検討した結果、ニッケル層の膜厚を適切な厚みにすることで銅膜の平均結晶粒径が５０ｎｍ以上、２００ｎｍ以下に制御し、高温酸化に対して耐性のある金属化フィルムを得るに至った。
【００１５】
すなわち、本発明は、フィルムの一方、もしくは両方の面にフィルム側からニッケル膜、銅膜をこの順に有する金属化フィルムであって、銅膜の平均結晶粒径が５０ｎｍ以上、２００ｎｍ以下であることを特徴とする金属化フィルムに関する。
【００１６】
好ましい態様は、該ニッケル膜の膜厚が５ｎｍ以上、３０ｎｍ以下である金属化フィルムに関する。
【００１７】
好ましい態様は、該銅膜の膜厚が０.１μｍ以上、３μｍ以下である金属化フィルムに関する。
【００１８】
好ましい態様は、該フィルムがポリエステル、ポリイミド、ポリフェニレンサルファイド、ポリプロピレンから選ばれる１つである金属化フィルムに関する。
【００１９】
好ましい態様は、該ニッケル膜がスパッタリング法にて成膜され、該銅膜が真空蒸着法にて成膜される金属化フィルムの製造方法に関する。
【発明の効果】
【００２０】
本発明で、銅膜表面酸化を抑制できる銅蒸着金属化フィルムの作製が可能となり、接地抵抗が安定したシールド材、安定した微細加工が可能な銅張積層板が実現できる。
【図面の簡単な説明】
【００２１】
【図１】本発明で作製した金属化フィルムの断面構成図である。
【発明を実施するための形態】
【００２２】
本発明について以下詳細に説明する。
【００２３】
本発明の金属化フィルムは、フィルムの一方、もしくは両方の面にフィルム側からニッケル膜、銅膜がこの順に形成されているものである。
【００２４】
本発明の特徴は銅膜の平均結晶粒径を５０ｎｍ以上、２００ｎｍ以下に制御することで、高温での表面酸化が進行しにくい銅膜を得ることである。表面酸化をさせないためには平均結晶粒径は小さい方が好ましく、５０ｎｍ以上、１５０ｎｍ以下であることがより好ましい。銅膜の平均結晶粒径の大きさは銅膜の成膜方法、膜厚および下地層の影響をうける。平均結晶粒径を小さく成膜する方法としては加熱方式による真空蒸着法が好ましい。他のスパッタリング法などでは金属結晶の成長速度が速く、平均結晶粒径を２００ｎｍ以下に制御することは困難である。また、加熱方式の真空蒸着法であっても、膜厚が厚くなると平均結晶粒径が成長し、平均結晶粒径を制御することは難しい。一方で、真空蒸着法のみでフィルム上に成膜すると、フィルムと銅膜の密着力が十分に確保されない場合がある。その場合、密着力確保の目的で、フィルム上にスパッタリング法により下地層として金属層を形成し、その上に銅膜を形成する方法が用いられる。しかし、下地層として銅をスパッタリング法で成膜すると、平均結晶粒径の大きいスパッタリング法で形成された銅の下地膜の影響を受け、その上に真空蒸着で形成する銅膜の平均結晶粒径も大きくなってしまい制御できない。そこで、真空蒸着膜の銅の平均結晶粒径への影響が小さいニッケル膜を、下地層としてスパッタリング法で成膜することが好ましい。
【００２５】
本発明におけるニッケル膜は、かかる高分子からなるフィルムの一方、もしくは両方の面上に物理蒸着法におけるスパッタリング法で形成されるものである。ニッケルを使用するのは、ニッケル膜上に真空蒸着法で蒸着する銅膜の平均結晶粒径が２００ｎｍ以下に制御するためであり、その膜厚によっても表面酸化防止効果の度合が異なる。スパッタリング法で得られるニッケル膜の厚みは５ｎｍ以上から３０ｎｍ以下、好ましくは７ｎｍから１５ｎｍであり、真空蒸着法で形成された銅膜の厚みに対して薄い。５ｎｍより薄いニッケル膜はフィルムとの密着力が得られず、７ｎｍ以上であれば十分な密着力が得られる。一方、３０ｎｍ以下の膜厚であれば表面酸化防止の効果が確保され、１５ｎｍ以下であれば表面酸化防止の効果がより強くなる。
【００２６】
本発明における銅膜は、かかる高分子からなるフィルムの一方、もしくは両方の面のニッケル膜上に物理蒸着法における真空蒸着法により形成されるものである。真空蒸着法で形成する銅膜の膜厚が厚くなると、表面の平均結晶粒径が大きくなるため、表面酸化防止に効果がある平均結晶粒径を２００ｎｍ以下に制御するには銅膜の厚さを適度にする必要がある。
【００２７】
本発明における銅膜の厚みは０．１μｍから３．０μｍ以下、好ましくは０．２μｍから１．５μｍである。３．０μｍ以下であると銅膜表面の平均結晶粒径が２００ｎｍ以下に抑えることができるため酸化防止効果が得られる。また、銅膜の厚みが１．５μｍ以下であると平均結晶粒径がより小さく抑えることがきるためより好ましい。電磁波シールド用途で０．１μｍ以上の銅膜であれば十分なシールド性能が得られ、０．２μｍ以上であればより高い電磁波シールド性能が得られる。また、電子回路形成で０．１μｍ以上の銅膜であればセミアディティブ法でのめっき処理時に、伝導度が確保され、０．２μｍ以上であれば高い電導度が確保できる。
【００２８】
真空蒸着法には誘導加熱蒸着法、抵抗加熱蒸着法、レーザービーム蒸着法、電子ビーム蒸着法などがある。どの蒸着法を用いても構わないが高い成膜速度を有する観点から電子ビーム蒸着法が好適に用いられる。蒸着中は基材の温度が上昇しないようにフィルムを冷却しながら蒸着を行ってもよい。
【００２９】
本発明で用いられるフィルムとは、合成樹脂などの高分子を薄い膜状に成型したものである。
【００３０】
本発明で好適に用いられるフィルムとして例えばポリエステルフィルム、ポリエステルフィルムの中でもポリエチレンテレフタレートフィルムやポリエチレンナフタレートフィルム、ポリイミドフィルム、ポリフェニレンサルファイドフィルム、ポリプロピレンフィルムを用いることができる。このうちポリエチレンテレフタレートフィルムがより好ましく用いられる。これらのフィルムは単独で用いても構わないし、複合されたものを用いても構わない。またフィルム表面に樹脂や粘着剤等をコーティングしたものを用いても構わない。
【００３１】
またかかるフィルムの厚みは４μｍ以上７５μｍ以下であることが好ましい。フィルムの厚みが４μｍ未満であると蒸着中に生じる応力によってフィルムが変形したり破れたりしてしまう可能性がある。また７５μｍを超えるとフィルムを張力で制御できなくなり巻きズレ等をおこしてしまう可能性があり、また一度の蒸着で投入できる量が減ってしまい生産性を悪くしてしまう。より好ましくは６μｍ以上７５μｍ以下である。
【実施例】
【００３２】
以下、実施例に基づいて本発明を具体的に説明するが、本発明はこれらの実施例により限定されるものではない。
【００３３】
（マグネトロンスパッタリング）
バッチ式真空蒸着装置（アルバック製  ＥＢＨ−８００）内にフィルムを設置し、５０ｍｍ×５５０ｍｍサイズのニッケルターゲットを用い、アルゴンガス雰囲気中で真空到達度５×１０−１Ｐａ以下に調整して、ＤＣ電源を所定の金属膜厚になる時間連続して印加した。
【００３４】
なお、スパッタリング後に実施する真空蒸着については連続して処理を行い、スパッタリングと蒸着の間で大気と触れさせないようにした。
【００３５】
（真空蒸着）
バッチ式真空蒸着装置（アルバック製  ＥＢＨ−８００）内にフィルムを設置し、蒸着ボート上に銅を目的厚さになる量を置いた後に、真空到達度９.０×１０−３Ｐａ以下になるまで真空引きをしてから、蒸発ボートを加熱して真空蒸着を実施した。
【００３６】
（酸化テスト）
金属化フィルムを約５０ｍｍ×約５０ｍｍの大きさにカットして、アルミ板に貼り付けた後、１４０℃に昇温したオーブン（エスペック製  ＰＨＨ-２００）で1時間加熱した。
【００３７】
（酸化度合の判断）
色差計（コニカミノルタ製  ＣＭ-２５００ｄ）にて表面色度の確認を行った。測定は正反射光込み（入射角８°、反射角８°）で実施し、表色系としてＹｘｙ表色系を使用した。加熱処理後の反射率（Ｙ）が加熱処理前の反射率の３７％未満であったものを×（酸化した）とし、３７％以上であったものは○（酸化しない）とした。
【００３８】
（平均結晶粒径）
Ｘ線回折（ＲＩＧＡＫＵ  Ｕｌｔｉｍａ  IV）を用いて平均結晶粒径を測定した。測定条件は、Ｘ線管球の電圧と電流：４０ｋＶ-４０ｍＡ、走査速度：２°／ｍｉｎ、発散スリット（ＤＳ）：２/３°、散乱スリット（ＳＳ）：２/３°、受光スリット（ＲＳ）：０．３ｍｍで測定し、平均結晶粒径の測定には銅膜の優先配向面である（１１１）回折線の半価幅（ＦＷＨＭ）からシェラー式を使って計算した。
【００３９】
（テープ剥離試験）
ニチバン製セロテープ（Ｎｏ４３０）を用いて剥離試験を行った。剥離後のテープに銅膜の付着が確認できたものを×（剥離した）とし、全く剥離が確認できなかったものを○（剥離しなかった）とした。
【００４０】
（実施例１）
厚さ５０μｍの２軸配向ポリエチレンテレフタレートフィルム（東レ（株）製、商標名“
ルミラー”タイプ：Ｓ１０）にマグネトロンスパッタリング法でニッケルを１０ｎｍの厚さに蒸着した。条件として、スパッタリング出力はＤＣ電源を用いて３.０ｋｗを採用した。その後、真空蒸着法によって銅を０．５μｍの厚さに真空蒸着した。このように作製した金属化フィルムの平均結晶粒径は１２９ｎｍであった。酸化テストを実施して、表面酸化度合を確認したところ○であった。また、テープ剥離試験の結果は○であった。
【００４１】
（実施例２）
厚さ５０μｍの２軸配向ポリエチレンテレフタレートフィルム（東レ（株）製、商標名 “ルミラー”タイプ：Ｓ１０）にマグネトロンスパッタリング法でニッケルを１５ｎｍの厚さに蒸着した。条件として、スパッタリング出力はＤＣ電源を用いて３.０ｋｗを採用した。その後、真空蒸着法によって銅を０．５μｍの厚さに真空蒸着した。このように作製した金属化フィルムの平均結晶粒径は１２０ｎｍであった。酸化テストを実施して、表面酸化度合を確認したところ、○であった。また、テープ剥離試験の結果は○であった。
【００４２】
（実施例３）
厚さ５０μｍの２軸配向ポリエチレンテレフタレートフィルム（東レ（株）製、商標名 “ルミラー”タイプ：Ｓ１０）にマグネトロンスパッタリング法でニッケルを２０ｎｍの厚さに蒸着した。条件として、スパッタリング出力はＤＣ電源を用いて３.０ｋｗを採用した。その後、真空蒸着法によって銅を０．５μｍの厚さに真空蒸着した。このように作製した金属化フィルムの平均結晶粒径は１５０ｎｍであった。酸化テストを実施して、表面酸化度合を確認したところ、○であった。また、テープ剥離試験の結果は○であった。
【００４３】
（実施例４）
厚さ５０μｍの２軸配向ポリエチレンテレフタレートフィルム（東レ（株）製、商標名 “ルミラー”タイプ：Ｓ１０）にマグネトロンスパッタリング法でニッケルを５ｎｍの厚さに蒸着した。条件として、スパッタリング出力はＤＣ電源を用いて３.０ｋｗを採用した。その後、真空蒸着法によって銅を０．５μｍの厚さに真空蒸着した。このように作製した金属化フィルムの平均結晶粒径は１４７ｎｍであった。酸化テストを実施して、表面酸化度合を確認したところ、○であった。また、テープ剥離試験の結果は○であった。
【００４４】
（比較例１）
厚さ５０μｍの２軸配向ポリエチレンテレフタレートフィルム（東レ（株）製、商標名 “ルミラー”タイプ：Ｓ１０）にマグネトロンスパッタリング法でニッケルを１０ｎｍの厚さに蒸着した。条件として、スパッタリング出力はＤＣ電源を用いて３.０ｋｗを採用した。その後、真空蒸着法によって銅を２．０μｍの厚さに真空蒸着した。このように作製した金属化フィルムの平均結晶粒径は２５０ｎｍであった。酸化テストを実施して、表面酸化度合を確認したところ、×であった。また、テープ剥離試験の結果は○であった。
【００４５】
（比較例２）
厚さ５０μｍの２軸配向ポリエチレンテレフタレートフィルム（東レ（株）製、商標名 “ルミラー”タイプ：Ｓ１０）に真空蒸着法によって銅を０．５μｍの厚さに真空蒸着した。このように作製した金属化フィルムの平均結晶粒径は１３４ｎｍであった。酸化テストを実施して、表面酸化度合を確認したところ、○であった。また、テープ剥離試験の結果は×であった。
【００４６】
（比較例３）
厚さ５０μｍの２軸配向ポリエチレンテレフタレートフィルム（東レ（株）製、商標名 “ルミラー”タイプ：Ｓ１０）にマグネトロンスパッタリング法で銅を１０ｎｍの厚さに蒸着した。条件として、スパッタリング出力はＤＣ電源を用いて３.０ｋｗを採用した。真空蒸着法によって銅を０．５μｍの厚さに真空蒸着した。このように作製した金属化フィルムの平均結晶粒径は２６７ｎｍであった。酸化テストを実施して、表面酸化度合を確認したところ、×であった。また、テープ剥離試験の結果は○であった。
【００４７】
【表１】
0006481864.tif 000002
【符号の説明】
【００４８】
１  フィルム
２  ニッケル膜
３  銅膜
【図１】
0006481864.tif 000003